(57)【要約】      （修正有）【課題】高屈折率低比重の光学ガラスの提供【解決手段】質量％で、Ｐ２Ｏ５成分：１５．０〜４０．０％、Ｂ２Ｏ３成分：２．７〜１０．０％、Ｌｉ２Ｏ成分：１．０〜５．０％、ＴｉＯ２成分：０〜５．０％未満、Ｎｂ２Ｏ５成分：４５．０〜６０．０％、であり、かつ、Ｒ１２Ｏ成分（但し、Ｒ１は、Ｌｉ、Ｎａ、及びＫから選ばれる一種以上）の総量が、１．０〜５．０％未満、Ｒ２Ｏ成分（但し、Ｒ２は、Ｍｇ、Ｃａ、Ｓｒ、及びＢａから選ばれる一種以上）の総量が、６．８〜２１．０％未満、ＴｉＯ２成分／Ｎｂ２Ｏ５成分：０．１未満であり、Ｓｂ２Ｏ３成分を実質的に含有しない、光学ガラス。【選択図】なし【特許請求の範囲】
【請求項１】
質量％で、
Ｐ２Ｏ５成分：１５．０％以上４０．０％以下、
Ｂ２Ｏ３成分：２．７％より多く１０．０％以下、
Ｌｉ２Ｏ成分：１．０％以上５．０％以下、
ＴｉＯ２成分：０％以上５．０％未満、
Ｎｂ２Ｏ５成分：４５．０％以上６０．０％以下、
であり、かつ、
Ｒ１２Ｏ成分（但し、Ｒ１は、Ｌｉ、Ｎａ、及びＫからなる群より選ばれる一種以上）の総量が、１．０％以上５．０％未満、
Ｒ２Ｏ成分（但し、Ｒ２は、Ｍｇ、Ｃａ、Ｓｒ、及びＢａからなる群より選ばれる一種以上）の総量が、６．８％以上２１．０％未満、
ＴｉＯ２成分／Ｎｂ２Ｏ５成分：０．１未満であり、
Ｓｂ２Ｏ３成分を実質的に含有しないことを特徴とする光学ガラス。
【請求項２】
質量％で、
Ｎａ２Ｏ成分：０％以上４．０％以下、
Ｋ２Ｏ成分：０％以上４．０％以下、
であることを特徴とする、請求項１に記載の光学ガラス。
【請求項３】
質量％で、
Ｌｉ２Ｏ成分／（Ｒ１２Ｏ成分の総量）：０．２以上１．０以下、
Ｂ２Ｏ３成分／Ｐ２Ｏ５成分：０．０９以上０．５０以下、
Ｂ２Ｏ３成分／（Ｐ２Ｏ５成分＋ＳｉＯ２成分＋Ｂ２Ｏ３成分）：０．０８以上０．４０以下、
Ｐ２Ｏ５成分／（ＢａＯ成分＋ＴｉＯ２成分＋Ｎｂ２Ｏ５成分）：０．２５以上０．３６以下、
（Ｒ１２Ｏ成分の総量）／（Ｐ２Ｏ５成分＋ＳｉＯ２成分＋Ｂ２Ｏ３成分）：０．０５以上０．２０以下、
（Ｒ１２Ｏ成分の総量）／（ＢａＯ成分＋ＴｉＯ２成分＋Ｎｂ２Ｏ５成分）：０．０２以上０．０７以下、
Ｌｉ２Ｏ成分／（ＢａＯ成分＋ＴｉＯ２成分＋Ｎｂ２Ｏ５成分）：０より大きく０．０５以下、
であることを特徴とする、請求項１又は２に記載の光学ガラス。
【請求項４】
質量％で、
ＳｉＯ２成分：０％以上１０．０％以下、
Ａｌ２Ｏ３成分：０％以上１０．０％以下、
Ｙ２Ｏ３成分：０％以上５．０％以下、
Ｇｄ２Ｏ３成分：０％以上５．０％以下、
Ｔａ２Ｏ５成分：０％以上１．０％以下、
であることを特徴とする、請求項１〜３の何れか一項に記載の光学ガラス。
【請求項５】
屈折率（ｎｄ）が１．８０〜１．９６の範囲、かつ、アッベ数（νｄ）が１９〜２５の範囲であることを特徴とする、請求項１〜４の何れか一項に記載の光学ガラス。
【請求項６】
比重（Ｓｇ）が３．６〜４．０であることを特徴とする、請求項１〜５の何れか一項に記載の光学ガラス。
【請求項７】
ガラス転移温度（Ｔｇ）が、６３０℃以下であることを特徴とする、請求項１〜６の何れか一項に記載の光学ガラス。
【請求項８】
部分分散比（Ｐｇ，Ｆ）が０．６２以上であることを特徴とする、請求項１〜７の何れか一項に記載の光学ガラス。
【請求項９】
光路長１０ｍｍにおける内部透過率が８０％となる波長（λ８０）が、４５０ｎｍ以下であることを特徴とする、請求項１〜８の何れか一項に記載の光学ガラス。
【請求項１０】
請求項１〜９の何れか一項に記載の光学ガラスを含む、光学素子。
【請求項１１】
請求項１０に記載の光学素子を備える、光学装置。
【発明の詳細な説明】
【技術分野】
【０００１】
本発明は、光学ガラス、光学素子、及び光学装置に関する。
【背景技術】
【０００２】
近年、高画素数のイメージセンサーを備えた撮像機器等が開発されており、これらに用いる光学ガラスとして、高屈折率低比重の光学ガラスが求められている。そのような光学ガラスは、ガラス転移点が低いことが望ましい。
【先行技術文献】
【特許文献】
【０００３】
【特許文献１】特開２００２−１７３３３６号公報
【発明の概要】
【０００４】
本発明に係る第一の態様は、質量％で、Ｐ２Ｏ５成分：１５．０％以上４０．０％以下、Ｂ２Ｏ３成分：２．７％より多く１０．０％以下、Ｌｉ２Ｏ成分：１．０％以上５．０％以下、ＴｉＯ２成分：０％以上５．０％未満、Ｎｂ２Ｏ５成分：４５．０％以上６０．０％以下、であり、かつ、Ｒ１２Ｏ成分（但し、Ｒ１は、Ｌｉ、Ｎａ、及びＫからなる群より選ばれる一種以上）の総量が、１．０％以上５．０％未満、Ｒ２Ｏ成分（但し、Ｒ２は、Ｍｇ、Ｃａ、Ｓｒ、及びＢａからなる群より選ばれる一種以上）の総量が、６．８％以上２１．０％未満、ＴｉＯ２成分／Ｎｂ２Ｏ５成分：０．１未満であり、Ｓｂ２Ｏ３成分を実質的に含有しない光学ガラスである。
【０００５】
本発明に係る第二の態様は、第一の態様の光学ガラスを含む光学素子である。
【０００６】
本発明に係る第三の態様は、第二の態様の光学素子を備える光学装置である。
【図面の簡単な説明】
【０００７】
【図１】本実施形態に係る光学ガラスを用いた光学素子を備える撮像装置の斜視図である。
【発明を実施するための形態】
【０００８】
以下、本発明に係る実施形態（以下、「本実施形態」という。）について説明する。以下の本実施形態は、本発明を説明するための例示であり、本発明を以下の内容に限定する趣旨ではない。本発明は、その要旨の範囲内で適宜に変形して実施できる。
【０００９】
本明細書中において、特に断りがない場合は、各成分の含有量は全て酸化物換算組成のガラス全重量に対する質量％（質量百分率）であるものとする。なお、ここでいう酸化物換算組成とは、本実施形態のガラス構成成分の原料として使用される酸化物、複合塩等が溶融時に全て分解されて酸化物に変化すると仮定し、当該酸化物の総質量を１００質量％として、ガラス中に含有される各成分を表記した組成である。
【００１０】
本実施形態に係る光学ガラスは、Ｐ２Ｏ５成分：１５．０％以上４０．０％以下、Ｂ２Ｏ３成分：２．７％より多く１０．０％以下、Ｌｉ２Ｏ成分：１．０％以上５．０％以下、ＴｉＯ２成分：０％以上５．０％未満、Ｎｂ２Ｏ５成分：４５．０％以上６０．０％以下であり、かつ、Ｒ１２Ｏ成分（但し、Ｒ１は、Ｌｉ、Ｎａ、及びＫからなる群より選ばれる一種以上）の総量が、１．０％以上５．０％未満、Ｒ２Ｏ成分（但し、Ｒ２は、Ｍｇ、Ｃａ、Ｓｒ、及びＢａからなる群より選ばれる一種以上）の総量が、６．８％以上２１．０％未満、ＴｉＯ２成分／Ｎｂ２Ｏ５成分：０．１未満であり、Ｓｂ２Ｏ３成分を実質的に含有しない。
【００１１】
従来では、高屈折率を実現するためにＴｉＯ２やＮｂ２Ｏ５といった成分の含有量を高くする手法が試みられている。しかしながら、これらの含有量が多くなると、透過率の低下や、ガラス転移点（Ｔｇ）の上昇を招く傾向があった。ガラスをプレス成形する場合、ガラス転移点（Ｔｇ）近傍の温度でガラスをプレスするが、ガラス転移点（Ｔｇ）が高ければ、プレス成形時の温度も高くする必要があるため、熱によるダメージで成形型の損傷が出やすくなり、不良の原因となる恐れがある。この点、本実施形態に係る光学ガラスは、高屈折率でありながら低いガラス転移点（Ｔｇ）を有するため、低い温度でのプレス成形を実現でき、成形型の損傷を抑制することができる。
【００１２】
Ｐ２Ｏ５は、ガラス骨格を形成し、失透安定性を向上させ、化学的耐久性を低下させる成分である。Ｐ２Ｏ５の含有量が少なすぎると、失透が生じ易くなる傾向にある。また、Ｐ２Ｏ５の含有量が多すぎると、屈折率と化学的耐久性が低下する傾向にある。このような観点から、Ｐ２Ｏ５の含有量は、１５．０％以上４０．０％以下であり、好ましくは２０．０％以上３０．０％以下であり、更に好ましくは２０．０％以上２５．０％以下である。Ｐ２Ｏ５の含有量をかかる範囲とすることで、失透安定性を高め、化学的耐久性を良好にしながら高屈折率化を図ることができる。
【００１３】
Ｂ２Ｏ３は、ガラス骨格を形成し、失透安定性を向上させ、屈折率と化学的耐久性を低下させる成分である。Ｂ２Ｏ３の含有量が少なすぎると、溶融性が悪化するとともに、失透が生じ易くなる傾向にある。また、Ｂ２Ｏ３の含有量が多すぎると、屈折率が低下する傾向にある。このような観点から、Ｂ２Ｏ３の含有量は、２．７％より多く１０．０％以下であり、好ましくは２．８％以上８．０％以下である。Ｂ２Ｏ３の含有量をかかる範囲とすることで、失透安定性を高め、化学的耐久性を良好にしながら高屈折率化を図ることができる。
【００１４】
Ｌｉ２Ｏは、溶融性を向上させ、屈折率とガラス転移点（Ｔｇ）を下げる成分である。Ｌｉ２Ｏの含有量が少なすぎると、溶融性が低下し、失透が生じやすい傾向にある。また、Ｌｉ２Ｏの含有量が多すぎると、屈折率が低下する傾向にある。このような観点から、Ｌｉ２Ｏの含有量は、１．０％以上５．０％以下であり、好ましくは１．０％以上４．０％以下である。Ｌｉ２Ｏの含有量をかかる範囲とすることで、屈折率を低下させずに低いガラス転移点（Ｔｇ）を実現することができる。なお、ガラスの溶融性の評価方法としては、例えば、白金ルツボにバッチを約５０ｇ入れて１３８０℃で１０分間加熱した時に、バッチに溶け残りがあるかないかを目視判定する方法が挙げられる。
【００１５】
Ｎａ２ＯとＫ２Ｏは、Ｌｉ２Ｏと同様に、溶融性を向上させ、屈折率とガラス転移点（Ｔｇ）を下げる成分である。Ｎａ２Ｏの含有量は、好ましくは０％以上４．０％以下であり、より好ましくは０％以上３．０％以下である。Ｋ２Ｏの含有量は、好ましくは０％以上４．０％以下であり、より好ましくは０％以上３．０％以下である。Ｎａ２ＯやＫ２Ｏの含有量をかかる範囲とすることで、屈折率を低下させずに低いガラス転移点（Ｔｇ）を実現することができる。なお、Ｎａ２Ｏの含有量とＫ２Ｏの含有量のいずれもが、上記した範囲にあることが更に好ましい。
【００１６】
Ｒ１２Ｏ成分（但し、Ｒ１は、Ｌｉ、Ｎａ、及びＫからなる群より選ばれる一種以上）の総量（以下、ΣＲ１２Ｏと略記する場合がある。）は、１．０％以上５．０％未満であり、好ましくは１．５％以上３．５％以下である。Ｒ１２Ｏ成分の含有量の総和をかかる範囲とすることで、高い屈折率を維持しつつ、低いガラス転移点（Ｔｇ）を実現することができる。
【００１７】
ＭｇＯは、化学的耐久性を向上させ、屈折率を下げる成分である。ＭｇＯの含有量が少なすぎると化学的耐久性が低下する傾向がある。また、ＭｇＯの含有量が多すぎると屈折率が低くなる傾向がある。このような観点から、ＭｇＯの含有量は、好ましくは０％以上１０．０％以下であり、より好ましくは０％以上５．０％以下である。ＭｇＯの含有量をかかる範囲とすることで、屈折率を低下させずに高い化学的耐久性を実現することができる。
【００１８】
ＣａＯは、化学的耐久性を向上させ、屈折率を下げる成分である。ＣａＯの含有量が少なすぎると化学的耐久性が低下する傾向がある。また、ＣａＯの含有量が多すぎると屈折率が低くなる傾向がある。このような観点からＣａＯの含有量は、好ましくは０％以上１０．０％以下であり、より好ましくは０％以上５．０％以下である。ＣａＯの含有量をかかる範囲とすることで、屈折率を低下させずに高い化学的耐久性を実現することができる。
【００１９】
ＳｒＯは、屈折率を上げ、比重を大きくする成分である。ＳｒＯの含有量が少なすぎると屈折率が低くなる傾向がある。また、ＳｒＯの含有量が多すぎると比重が大きくなる傾向がある。このような観点から、ＳｒＯの含有量は、好ましくは０％以上１０．０％以下であり、より好ましくは０％以上５．０％以下である。ＳｒＯの含有量をかかる範囲とすることで、屈折率を低下させずに低比重を実現することができる。
【００２０】
ＢａＯは、屈折率を上げ、比重を大きくする成分である。ＢａＯの含有量が少なすぎると屈折率が低くなる傾向がある。また、ＢａＯの含有量が多すぎると比重が大きくなる傾向がある。このような観点から、ＢａＯの含有量は、好ましくは０％以上２０．０％以下であり、より好ましくは５．０％以上１９．０％以下である。ＢａＯの含有量をかかる範囲とすることで、屈折率を低下させずに低比重を実現することができる。
【００２１】
Ｒ２Ｏ成分（但し、Ｒ２は、Ｍｇ、Ｃａ、Ｓｒ、及びＢａからなる群より選ばれる一種以上）の総量（以下、ΣＲ２Ｏと略記する場合がある。）は、６．８％以上２１．０％未満であり、好ましくは１０．０％以上１９．０％以下である。Ｒ２Ｏ成分の総量をかかる範囲とすることで、高い屈折率維持しつつ、高い耐失透性を実現することができる。
【００２２】
ＴｉＯ２は、屈折率を上げ、透過率を下げる成分である。ＴｉＯ２の含有量が少ないと屈折率が低くなる傾向がる。また、ＴｉＯ２の含有量が多いと透過率が悪化する傾向がある。このような観点から、ＴｉＯ２の含有量は、０％以上５．０％未満であり、好ましくは１．０％以上４．０％以下である。ＴｉＯ２の含有量をかかる範囲とすることで、屈折率を低下させずに高い透過率を実現することができる。
【００２３】
Ｎｂ２Ｏ５は、屈折率と分散を高め、透過率を下げる成分である。Ｎｂ２Ｏ５の含有量が少ないと屈折率が低くなる傾向がある。また、Ｎｂ２Ｏ５の含有量が多いと透過率が悪化する傾向がある。このような観点から、Ｎｂ２Ｏ５の含有量は、４５．０％以上６０．０％以下であり、好ましくは４５．０％以上５５．０％以下である。Ｎｂ２Ｏ５の含有量をかかる範囲とすることで、屈折率、分散を低下させずに高い透過率を実現することができる。そして、同様の観点から、Ｎｂ２Ｏ５の含有量に対するＴｉＯ２の含有量の比（ＴｉＯ２／Ｎｂ２Ｏ５）は、０．１未満である。
【００２４】
Ｓｂ２Ｏ３は、光学ガラスにおいて可視光透過率を下げる成分であるため、実質的に含有しないことが好ましい。本明細書中において「実質的に含有しない」とは、当該成分が、不純物として不可避的に含有される濃度を越えて、ガラス組成物の特性に影響する構成成分として含有されないこと、を意味する。例えば、製造過程等における１００ｐｐｍ以下程度のコンタミネーションについては、実質的に含有されていないものとする。
【００２５】
Ｒ１２Ｏの総量に対するＬｉ２Ｏの比（Ｌｉ２Ｏ／ΣＲ１２Ｏ）は、好ましくは０．２以上１．０以下であり、より好ましくは０．３以上０．７以下である。Ｌｉ２Ｏ／ΣＲ１２Ｏをかかる範囲とすることで、ガラス転移点（Ｔｇ）を低くすることができる。
【００２６】
本実施形態に係る光学ガラスは、任意成分として、ＳｉＯ２、Ａｌ２Ｏ３、Ｙ２Ｏ３、Ｇｄ２Ｏ３、及びＴａ２Ｏ５からなる群より選ばれる一種以上を更に含有してもよい。
【００２７】
ＳｉＯ２の含有量は、溶融性の観点から、好ましくは０％以上１０．０％以下であり、より好ましくは０％以上５．０％以下であり、更に好ましくは０％以上２．０％以下である。
【００２８】
Ａｌ２Ｏ３の含有量は、溶融性の観点から、好ましくは０％以上１０．０％以下であり、より好ましくは０％以上３．０％以下であり、更に好ましくは０％以上１．０％以下である。
【００２９】
Ｙ２Ｏ３の含有量は、溶融性の観点から、好ましくは０％以上５．０％以下であり、より好ましくは０％以上１．０％以下である。
【００３０】
Ｇｄ２Ｏ３は高価な原料であり、光学ガラスの製造コストを低くする観点から、その含有量は、好ましくは０％以上５．０％以下であり、より好ましくは０％以上１．０％以下である。
【００３１】
Ｔａ２Ｏ５は高価な原料であるため、好ましくは０％以上１．０％以下であり、実質的に含有しないことがより好ましい。
【００３２】
これらの含有量の好適な組み合わせとしては、ＳｉＯ２成分：０％以上１０．０％以下、Ａｌ２Ｏ３成分：０％以上１０．０％以下、Ｙ２Ｏ３成分：０％以上５．０％以下、Ｇｄ２Ｏ３成分：０％以上５．０％以下、Ｔａ２Ｏ５成分：０％以上１．０％以下、である。
【００３３】
また、本実施形態に係る光学ガラスは、ＢａＯ、ＴｉＯ２、Ｎｂ２Ｏ５、Ｌｉ２Ｏ、Ｐ２Ｏ５、ＳｉＯ２、Ｂ２Ｏ３、Ｒ１２Ｏが次の関係を満たすことが好ましい。
【００３４】
Ｐ２Ｏ５に対するＢ２Ｏ３の比（Ｂ２Ｏ３／Ｐ２Ｏ５）は、好ましくは０．０９以上０．５０以下であり、より好ましくは０．１０以上０．３０以下である。Ｂ２Ｏ３／Ｐ２Ｏ５をかかる範囲とすることで、屈折率を高くすることができる。
【００３５】
Ｐ２Ｏ５とＳｉＯ２とＢ２Ｏ３の総量に対するＢ２Ｏ３の比（Ｂ２Ｏ３／（Ｐ２Ｏ５＋ＳｉＯ２＋Ｂ２Ｏ３））は、好ましくは０．０８以上０．４０以下であり、より好ましくは０．１０以上０．３５以下である。Ｂ２Ｏ３／（Ｐ２Ｏ５＋ＳｉＯ２＋Ｂ２Ｏ３）をかかる範囲とすることで、屈折率を高くすることができる。
【００３６】
ＢａＯとＴｉＯ２とＮｂ２Ｏ５の総量に対するＰ２Ｏ５の比（Ｐ２Ｏ５／（ＢａＯ＋ＴｉＯ２＋Ｎｂ２Ｏ５））は、好ましくは０．２５以上０．３６以下であり、より好ましくは０．３０以上０．３５以下である。Ｐ２Ｏ５／（ＢａＯ＋ＴｉＯ２＋Ｎｂ２Ｏ５）をかかる範囲とすることで、屈折率を高くすることができる。
【００３７】
Ｐ２Ｏ５とＳｉＯ２とＢ２Ｏ３の総量に対するΣＲ１２Ｏの比（ΣＲ１２Ｏ／（Ｐ２Ｏ５＋ＳｉＯ２＋Ｂ２Ｏ３））は、好ましくは０．０５以上０．２０以下であり、より好ましくは０．０６以上０．１５以下である。ΣＲ１２Ｏ／（Ｐ２Ｏ５＋ＳｉＯ２＋Ｂ２Ｏ３）をかかる範囲とすることで、屈折率を高くすることができる。
【００３８】
ＢａＯとＴｉＯ２とＮｂ２Ｏ５の総量に対するΣＲ１２Ｏの比（ΣＲ１２Ｏ／（ＢａＯ＋ＴｉＯ２＋Ｎｂ２Ｏ５））は、好ましくは０．０２以上０．０７以下であり、より好ましくは０．０２以上０．０５以下である。ΣＲ１２Ｏ／（ＢａＯ＋ＴｉＯ２＋Ｎｂ２Ｏ５）をかかる範囲とすることで、屈折率を高くすることができる。
【００３９】
ＢａＯとＴｉＯ２とＮｂ２Ｏ５の総量に対するＬｉ２Ｏの比（Ｌｉ２Ｏ／（ＢａＯ＋ＴｉＯ２＋Ｎｂ２Ｏ５））は、好ましくは０より大きく０．０５以下であり、より好ましくは０．０１以上０．０４以下である。Ｌｉ２Ｏ／（ＢａＯ＋ＴｉＯ２＋Ｎｂ２Ｏ５）をかかる範囲とすることで、ガラス転移点（Ｔｇ）を低くすることができる。
【００４０】
上述した条件の好適な組み合わせとしては、Ｌｉ２Ｏ成分／（Ｒ１２Ｏ成分の総量）：０．２以上１．０以下、Ｂ２Ｏ３成分／Ｐ２Ｏ５成分：０．０９以上０．５０以下、Ｂ２Ｏ３成分／（Ｐ２Ｏ５成分＋ＳｉＯ２成分＋Ｂ２Ｏ３成分）：０．０８以上０．４０以下、Ｐ２Ｏ５成分／（ＢａＯ成分＋ＴｉＯ２成分＋Ｎｂ２Ｏ５成分）：０．２５以上０．３６以下、（Ｒ１２Ｏ成分の総量）／（Ｐ２Ｏ５成分＋ＳｉＯ２成分＋Ｂ２Ｏ３成分）：０．０５以上０．２０以下、（Ｒ１２Ｏ成分の総量）／（ＢａＯ成分＋ＴｉＯ２成分＋Ｎｂ２Ｏ５成分）：０．０２以上０．０７以下、Ｌｉ２Ｏ成分／（ＢａＯ成分＋ＴｉＯ２成分＋Ｎｂ２Ｏ５成分）：０より大きく０．０５以下、である。
【００４１】
なお、その他必要に応じて清澄、着色、消色や光学恒数値の微調整などの目的で、公知の清澄剤や着色剤、脱泡剤、フッ素化合物などの成分を前記ガラス組成に適量添加することが出来る。また、上記成分に限らず、本実施形態の光学ガラスの効果が得られる範囲でその他成分を添加することもできる。
【００４２】
本実施形態に係る光学ガラスの製造方法は、特に限定されず、公知の方法を採用することができる。また、製造条件は、適宜好適な条件を選択することができる。例えば、酸化物、炭酸塩、硝酸塩、硫酸塩等の原料を目標組成となるように調合し、好ましくは１１００〜１５００℃、より好ましくは１２００〜１４００℃にて溶融し、攪拌することで均一化し、泡切れを行った後、金型に流し成形する製造方法等を採用できる。このようにして得られた光学ガラスは、必要に応じてリヒートプレス等を行って所望の形状に加工し、研磨等を施すことで、所望の光学素子とすることができる。
【００４３】
原料は、不純物の含有量が少ない高純度品を使用するのが好ましい。高純度品とは、当該成分を９９．８５質量％以上含むものである。高純度品の使用によって、不純物量が少なくなる結果、光学ガラスの内部透過率を高くできる傾向がある。
【００４４】
次に、本実施形態の光学ガラスの物性値について説明する。
【００４５】
レンズの薄型化の観点からは、本実施形態に係る光学ガラスは、高い屈折率を有している（屈折率（ｎｄ）が大きい）ことが望ましい。しかしながら、一般的に、屈折率（ｎｄ）が高いほど比重が増大する傾向にある。かかる実情を踏まえれば、本実施形態に係る光学ガラスの屈折率（ｎｄ）は、１．８０〜１．９６の範囲であることが好ましく、１．８５〜１．９６の範囲であることがより好ましい。
【００４６】
本実施形態に係る光学ガラスのアッベ数（νｄ）は、１９〜２５の範囲であることが好ましく、１９〜２３の範囲であることがより好ましい。そして、本実施形態に係る光学ガラスについて、屈折率（ｎｄ）とアッベ数（νｄ）の好ましい組み合わせは、屈折率（ｎｄ）が１．８０〜１．９６であり、かつ、アッベ数（νｄ）が１９〜２５である。かかる性質を有する本実施形態に係る光学ガラスは、例えば、他の光学ガラスと組み合わせることで、色収差や他の収差が良好に補正された光学系を設計可能である。
【００４７】
レンズの軽量化の観点からは、本実施形態に係る光学ガラスは、低い比重を有していることが望ましい。しかしながら、一般的に、比重が大きいほど屈折率が低下する傾向にある。かかる実情を踏まえれば、本実施形態に係る光学ガラスの好適な比重（Ｓｇ）は、３．６を下限、４．０を上限とした、３．６〜４．０の範囲である。
【００４８】
レンズの収差補正の観点からは、本実施形態に係る光学ガラスは、大きな部分分散比（Ｐｇ，Ｆ）を有することが望ましい。よって、本実施形態に係る光学ガラスの好適な部分分散比（Ｐｇ，Ｆ）は、０．６２以上である。
【００４９】
プレス成形の観点から、ガラス転移温度（Ｔｇ）は、本実施形態の光学ガラスとしては、ガラス転移温度（Ｔｇ）は低いことが望ましい。よって本実施形態の光学ガラスの好適なガラス転移温度（Ｔｇ）は６３０℃以下であり、より好ましくは６００℃以下である。
【００５０】
光学系の可視光透過率の観点からは、本実施形態に係る光学ガラスは、内部透過率の８０％表示値（光路長１０ｍｍにおける内部透過率が８０％となる波長；λ８０）が４５０ｎｍ以下であることが好ましく、４３０ｎｍ以下であることがより好ましい。
【００５１】
本実施形態に係る光学ガラスは、高価な原料であるＴａ２Ｏ５の含有量が少ないため、原料コストの面でも優れている。
【００５２】
上述した観点から、本実施形態に係るガラスは、カメラや顕微鏡等の光学装置の備えるレンズ等の光学素子として好適である。
【００５３】
本実施形態に係る光学ガラスは、例えば、光学機器が備える光学素子として好適に用いることができる。図１に、本実施形態に係る光学ガラスを母材とするレンズ４（光学素子）を備えた撮像装置１（光学機器）を示す。
【００５４】
撮像装置１はいわゆるデジタル一眼レフカメラであり、カメラボディ２のレンズマウント（不図示）にレンズ鏡筒３が着脱自在に取り付けられる。そして該レンズ鏡筒３のレンズ４を通した光がカメラボディ２の背面側に配置されたマルチチップモジュール７のセンサチップ（固体撮像素子）５上に結像される。このセンサチップ５は、いわゆるＣＭＯＳイメージセンサー等のベアチップであり、マルチチップモジュール７は、例えばセンサチップ５がガラス基板６上にベアチップ実装されたＣＯＧ（Ｃｈｉｐ  Ｏｎ  Ｇｌａｓｓ）タイプのモジュールである。
【００５５】
デジタルカメラ等に用いられる光学系にはより高い解像度、軽量化、小型化が求められる。これらを実現するには光学系に高屈折率なガラスを用いることが有効である。特に、高屈折率でありながらより低い比重（Ｓｇ）を有し、高いプレス成形性を有するガラスの需要は高い。かかる観点から、本実施形態に係る光学ガラスは、かかる光学機器の部材として好適である。なお、本実施形態において適用可能な光学機器としては、上述した撮像装置に限らず、例えばプロジェクタ等も挙げられる。光学素子についても、レンズに限らず、例えばプリズム等も挙げられる。
【実施例】
【００５６】
次に、本発明の実施例及び比較例について説明する。各表は、本実施例において作製した光学ガラスについて、各成分の酸化物基準の質量％による組成と各物性の評価結果を示す。なお、本発明はこれらに限定されるものではない。
【００５７】
＜光学ガラスの作製＞
実施例及び比較例に係る光学ガラスは、以下の手順で作製した。まず、各表に記載の組成（質量％）となるよう、酸化物、水酸化物、リン酸化合物（リン酸塩、正リン酸等）、炭酸塩、及び硝酸塩等から選ばれるガラス原料を秤量した。次に、秤量した原料を混合して白金ルツボに投入し、１２５０〜１４００℃の温度で溶融させて攪拌均一化した。泡切れを行った後、適当な温度に下げてから金型等に鋳込んで徐冷し、成形することで各サンプルを得た。
【００５８】
１．屈折率（ｎｄ）とアッベ数（νｄ）
各サンプルの屈折率（ｎｄ）及びアッベ数（νｄ）は、屈折率測定器（株式会社島津デバイス製造製：ＫＰＲ−２０００）を用いて測定及び算出した。ｎｄは、５８７．５６２ｎｍの光に対するガラスの屈折率を示す。νｄは、以下の式（１）より求めた。ｎＣ、ｎＦ、はそれぞれ波長６５６．２７３ｎｍ、４８６．１３３ｎｍの光に対するガラスの屈折率を示す。
νｄ＝（ｎｄ−１）／（ｎＦ−ｎＣ）・・・（１）
【００５９】
２．部分分散比（Ｐｇ，Ｆ）
各サンプルの部分分散比（Ｐｇ，Ｆ）は、主分散（ｎＦ−ｎＣ）に対する部分分散（ｎｇ−ｎＦ）の比を示し、以下の式（２）より求めた。ｎｇは、波長４３５．８３５ｎｍの光に対するガラスの屈折率を示す。部分分散比（Ｐｇ，Ｆ）の値は、小数点以下第４位までとした。
Ｐｇ，Ｆ＝（ｎｇ−ｎＦ）／（ｎＦ−ｎＣ）・・・（２）
【００６０】
３．内部透過率
各サンプルについて、厚み方向と平行な光が入射した際の波長２００〜７００ｎｍの範囲における厚さ１０ｍｍ当たりの表面反射による損失を含まない透過率を測定し、内部透過率が８０％となる波長をλ８０として表記した。
【００６１】
４．ガラス転移温度（Ｔｇ）
各サンプルのガラス転移温度（Ｔｇ）は、４℃／分の昇温速度で測定したＤＴＡ曲線から決定した。
【００６２】
５．比重（Ｓｇ）
各サンプルの比重（Ｓｇ）は、４℃における同体積の純水に対する質量比から求めた。
【００６３】
【表１】
2018058715.tif 000002
【００６４】
【表２】
2018058715.tif 000003
【００６５】
以上より、本実施例の光学ガラスは、低いガラス転移温度（Ｔｇ）を有しており、ガラスのプレス加工時、特にプレス成形性において、極めて有用であることが示された。また、本実施例の光学ガラスは、着色が抑制され、透過性にも優れていた。
【符号の説明】
【００６６】
１：撮像装置、２：カメラボディ、３：レンズ鏡筒、４：レンズ、５：センサチップ、６：ガラス基板、７：マルチチップモジュール
【図１】
2018058715.tif 000004